(57)【要約】      （修正有）【課題】十分な強度や耐久性を維持しつつ、且つ従来のものよりも通線性および視認性が優れた、電気配線及び通信ケーブルなどの通線用呼び線を提供する。【解決手段】線状物を配管内に配線するに際して使用する呼び線であって、異形断面合成樹脂モノフィラメント単線の外周長手方向の少なくとも一部に、母材部２とは色調の異なる彩色部３を形成し、この異形断面合成樹脂モノフィラメント単線の長手方向に捻り加工を付与することにより、モノフィラメント外周面に螺旋状凹凸５および縞模様６を形成してなる通線用呼び線１。【選択図】図３
2013093977.tif 000002
【特許請求の範囲】
【請求項１】
線状物を配管内に配線するに際して使用する呼び線であって、異形断面合成樹脂モノフィラメント単線の外周長手方向の少なくとも一部に、母材部とは色調の異なる彩色部を形成し、この異形断面合成樹脂モノフィラメント単線の長手方向に捻り加工を付与することにより、モノフィラメント外周面に螺旋状凹凸および縞模様を形成してなることを特徴とする通線用呼び線。
【請求項２】
前記異形断面合成樹脂モノフィラメントの彩色部が、前記母材部とは色調の異なる同一の樹脂からなり、この彩色部と母材部とが複合紡糸により接合されていることを特徴とする請求項１に記載の通線用呼び線。
【請求項３】
前記異形断面合成樹脂モノフィラメントの断面において、前記彩色部の占める割合が１０〜９０％であることを特徴とする請求項１または２に記載の通線用呼び線。
【請求項４】
前記異形断面合成樹脂モノフィラメントの捻り回数が２０〜６０ターン／ｍであることを特徴とする請求項１〜３のいずれか１項に記載の通線用呼び線。
【請求項５】
前記異形断面合成樹脂モノフィラメントの外接円直径が２．５〜７．５ｍｍであることを特徴とする請求項１〜４のいずれか１項に記載の通線用呼び線。
【発明の詳細な説明】
【技術分野】
【０００１】
本発明は、線状物を配管内に配線するに際して使用する通線用呼び線の改良に関し、さらに詳しくは、通線性および視認性が均衡に優れた通線用呼び線に関するものである。
【背景技術】
【０００２】
一般に、オフィス、商店、住宅および工場などにおける配線工事では、建物の内装工事が完了した段階で、予め敷設した配管内へ電気配線や通信ケーブル類などの線状物を通線する方法が採用されており、具体的には、まずリード線と呼ばれる呼び線を予め敷設した配管内に通線し、このリード線の一端側に電気配線や通信ケーブル類などを連結した後、リード線の他端側からこれを配管外へ引き抜くことにより、所望の線状物を配管内に配線している。
【０００３】
従来、これらの通線作業においては、スチール製のリード線が主に使用されてきたが、スチール製のリード線は高重量であり、腰が強いため取り扱いにくく、また、通電性を持つために、配線作業中に感電するなどの危険性があった。
【０００４】
そこで、近年では、スチール製のリード線に代わり、軽量かつ絶縁性のプラスチックを素材に使用したリード線が注目されており、例えば、合成樹脂製モノフィラメントを複数本引き揃えて加熱しながら撚り回転を与え、外面に螺旋状綾線を形成したリード線（例えば、特許文献１参照）が提案されている。
【０００５】
このリード線は、配線作業中に感電する心配もなく、従来のスチール製リード線と同等の強度を持つなどの特徴を有しているが、外径が太くなりやすいために配管内へスムーズに通線しにくく、使い勝手が悪いなどの問題を残しており、さらなる改善が必要とされていた。
【０００６】
また、断面形状が多角形の合成樹脂製モノフィラメントに撚り回転を与え、外面に螺旋状綾線を形成したリード線（例えば、特許文献２参照）が提案されている。このリード線は、前記特許文献１に記載されるリード線に比較して、同等の強度を小径にて得ることが可能であるため、通線性が改善されたものではあるが、１本の異形断面モノフィラメントに撚りをかけた構造のため、外観が単色となっており、背景が近似色である場合などには視認しにくいという問題があった。
【先行技術文献】
【特許文献】
【０００７】
【特許文献１】実公昭６１−２２４２４号公報
【特許文献２】実公平４−１６５６６号公報
【発明の概要】
【発明が解決しようとする課題】
【０００８】
本発明は、上述した従来技術における問題点の解決を課題として検討した結果、達成されたものである。
【０００９】
したがって、本発明の目的は、通線性および視認性が均衡に優れた通線用呼び線を提供することにある。
【課題を解決するための手段】
【００１０】
上記の目的を達成するために、本発明によれば、線状物を配管内に配線するに際して使用する呼び線であって、異形断面合成樹脂モノフィラメント単線の外周長手方向の少なくとも一部に、母材部とは色調の異なる彩色部を形成し、この異形断面合成樹脂モノフィラメント単線の長手方向に捻り加工を付与することにより、モノフィラメント外周面に螺旋状凹凸および縞模様を形成してなることを特徴とする通線用呼び線が提供される。
【００１１】
なお、本発明の通線用呼び線においては、
前記異形断面合成樹脂モノフィラメントの彩色部が、前記母材部とは色調の異なる同一の樹脂からなり、この彩色部と母材部とが複合紡糸により接合されていること、
前記異形断面合成樹脂モノフィラメントの断面において、前記彩色部の占める割合が１０〜９０％であること、
前記異形断面合成樹脂モノフィラメントの捻り回数が２０〜６０ターン／ｍであること、
前記異形断面合成樹脂モノフィラメントの外接円直径が２．５〜７．５ｍｍであること、
が、いずれもより好ましい条件として挙げられる。
【発明の効果】
【００１２】
本発明によれば、単線構造でありながら螺旋状凹凸および縞模様を有しており、通線性通線性および視認性が均衡に優れた通線用呼び線を得ることができる。
【図面の簡単な説明】
【００１３】
【図１】本発明の通線用呼び線の第１実施例における断面図。
【図２】本発明の通線用呼び線の第２実施例における断面図。
【図３】図２の側面図。
【図４】実施例において通線性を評価するために使用した配管の説明図。
【発明を実施するための形態】
【００１４】
以下、図面を参照しつつ本発明をさらに詳細に説明する。
【００１５】
図１〜３に示すとおり、本発明の通線用呼び線は、線状物を配管内に配線するに際して使用する通線用呼び線１であって、外周長手方向の少なくとも一部に母材部２とは色調の異なる彩色部３を形成した異形断面合成樹脂モノフィラメントの長手方向に捻り加工を付与することにより、外周面に螺旋状凹凸５および縞模様６を形成してなることを特徴とするものである。
【００１６】
ここで、図１に示した通線用呼び線を形成する異形断面合成樹脂モノフィラメントは略三角形断面糸であり、また図２に示した通線用呼び線を形成する異形断面合成樹脂モノフィラメントはクローバー形断面糸である。
【００１７】
そして、これら異形断面合成樹脂モノフィラメントは、その断面において、母材部２と
この母材部２とは色調の異なる彩色部３が形成されており、これら彩色部３と母材部２は複合紡糸により接合されていることが好ましい。
【００１８】
このように、本発明の通線用呼び線１においては、異形断面モノフィラメント単線に捻り加工を加えることにより、外周面に螺旋状凹凸５および縞模様６を有しているため、通線性の低下が抑制され、また母材部２と彩色部３との色調が異なっていることから、視認性に優れるという特性を発揮する。
【００１９】
なお、本発明の通線用呼び線１を構成する異形断面合成樹脂モノフィラメントの断面形状は、真円以外であれば特に限定されず、楕円、三角形、四角形、五角形などの多角形、星形、多葉形などの異形断面形状を挙げることができ、その中でも図１で挙げた略三角形断面が、通線性および強度が良好であることから特に好ましい。
【００２０】
また、異形断面合成樹脂モノフィラメントの捻り回数については、通線用呼び線１の使用目的に応じて適宜選定することができ、特に限定されないが、配管内の壁面との接触が面接触から点接触となり、摩擦抵抗が低減して通線性が向上する傾向にあるとの理由から、２０〜６０ターン／ｍであることが好ましく、さらには３０〜５０ターン／ｍであることがより好ましい。
【００２１】
ここで、本発明の通線用呼び線１を構成する素材については特に制限はなく、例えばポリエチレン、ポリプロピレンなどのポリオレフィン類、ポリ塩化ビニル、ポリ塩化ビニリデン、６ナイロン、６６ナイロン、６１０ナイロン、６１２ナイロン、６／６６共重合などのポリアミド樹脂またはその共重合体、ポリエチレンテレフタレート（以下、ＰＥＴという）、ポリブチレンテレフタレート、ポリエチレンナフタレート、ポリシクロヘキサンジメチレンテレフタレートなどのポリエステル類またはその重合体、ポリフッ化ビニリデン、エチレンテトラフルオロエチレン共重合体、テトラフルオロエチレン・ヘキサフルオロプロピレン・フッ化ビニリデン共重合体などのフッ素樹脂類、ポリカーボネート類、ポリフェニレンスルファイド、ポリスルホン、非晶ポリアリレート、ポリエーテルイミド、ポリエーテルスルホン、ポリエーテルエーテルケトン、ポリアミドイミド、ポリイミド、ポリアリルエーテルニトリル、液晶ポリエステルなどが挙げられる。
【００２２】
これらの樹脂の中でも、ＰＥＴを用いることが、通線性と強度が良好なため特に好ましい。
【００２３】
また、本発明の通線用呼び線１を構成する異形断面合成樹脂モノフィラメントの断面における母材部２と彩色部３は、同一の樹脂を用い複合紡糸により接合されていることが好ましい。彩色部３を塗装により形成し、通線用呼び線１の表面のみにしか存在しない場合には、繰り返しの使用しているうちに彩色部３が脱落しやすいため好ましくなく、また母材部２と彩色部３とに異種の樹脂を用いた場合には、母材部２と彩色部３が剥離しやすいため好ましくない。
【００２４】
また、本発明の通線用呼び線１は、その長さ方向に対して垂直に切断した断面において、母材部２の断面積と彩色部３の断面積の比が１０：９０〜９０：１０の範囲にあることが好ましく、さらには２０：８０〜８０：２０の範囲からなることがより好ましい。
【００２５】
これは、彩色部３の比率が上記の範囲を下まわると、十分な視認性が得られにくくなり、彩色部３の比率が上記範囲を上まわると、母材部２が少なくなりすぎるため、逆に十分な視認性が得られにくくなるからである。
【００２６】
本発明の通線用呼び線１の外接円４の直径は、一般に配管径の１０〜４０％程度のものが好ましく使用されるが、近年では配管径が小経化の傾向にあるため、呼び線も細くする必要がある。
【００２７】
しかし、細すぎると呼び線の曲げ硬さが小さくなるばかりか、呼び線を配管内に押し込む際の力も伝わりにくくなるため、通線がしにくくなる場合があり、逆に、太すぎると呼び線が硬くなるため、配管のコーナー部分において、通線がしにくくなる場合がある。
【００２８】
したがって、本発明の通線用呼び線１の外接円４の直径は、２．５〜７．０ｍｍの範囲にあることが好ましく、さらには３．２〜６．０ｍｍの範囲にあることがより好ましい。
【００２９】
なお、通線用呼び線を予め敷設した配管内に通線し、この呼び線の端末に電気配線や通信ケーブル類を連結した後、呼び線を配管外へ引き抜く際に、呼び線には大きな張力が掛かるため、呼び線にはこの張力に耐えうる強度を有することが好ましい。
【００３０】
次に、本発明の通線用呼び線１の製造方法の一例について説明する。
【００３１】
まず、母材部に用いるＰＥＴペレットと黒の顔料を含むＰＢＴマスターバッチとの混合物と、彩色部に用いるＰＥＴペレットと黄色の顔料を含むＰＢＴマスターバッチとの混合物を、それぞれ２基のエクストルーダー型複合紡糸機に供し、２８０℃の温度で溶融混練した後、所望の複合重量比で異形複合口金孔から押し出す。そして、押し出された未延伸糸を冷却水槽の表面を動揺させながら６０〜９０℃で冷却固化した後、合成樹脂組成物のガラス転移以上の熱媒温度で４．０〜８．５倍に１段または２段に延伸し、次いで０．８５〜１．０倍に弛緩ないし定長熱処理することにより、まず異形断面複合合成樹脂モノフィラメントを得る。
【００３２】
こうして得られた異形断面複合合成樹脂モノフィラメントは、合成樹脂のガラス転移点以上の温度でＳ撚り、またはＺ撚りすること、つまり捻り加工することにより、本発明の通線用呼び線１を得ることができる。
【００３３】
こうして得られた本発明の通線用呼び線１は、電気配線や通信ケーブル類などの線状物を配管内に通線するに際して、十分な強度や耐久性を維持しつつ、且つ従来のものよりも通線性および視認性に優れたものであるため、その実用性が極めて高いものである。
【実施例】
【００３４】
以下、実施例を基に本発明の通線用呼び線をさらに詳しく説明するが、本発明はその主旨を超えない限り、以下の実施例に何ら限定されるものではない。
【００３５】
また、実施例中の％および部は、特に断らない限り重量％および重量部を意味するものである。
【００３６】
なお、通線用呼び線の各種特性値は以下の方法に従って測定したものである。
［母材部と彩色部の面積比］
呼び線を長さ方向に対し垂直方向に切り出した断面観察サンプルをＫＥＹＥＮＣＥ製デジタルマイクロスコープＶＨＸ−１００Ｆにて観察し、本デジタルマイクロスコープの面積測定ツールを用いて、母材部の断面積および彩色部の断面積を計測し、その面積比を百分率で求めた。
［視認性］
呼び線を１５ｃｍに切断し、コンクリート片およびベニヤ材の上に置き、それを光度５０ルクスにおいて１０ｍ先から実際に確認してもらい、次の基準で判定した。
【００３７】
○…どちらの状況においても十分視認可能であった。
【００３８】
×…どちらか片方の状況においてはっきり視認することができなかった。
［通線テスト］
内径２２．２ｍｍの配管（市販品）を図４に示すように形設し、ＡからＢへと呼び線を通線作業した場合の呼び線の通線性について次の３段階で評価した。また、ＡからＢまでの呼び線の通線所要時間についても測定した。
【００３９】
○：ＡからＢまで、途中引っ掛かることなくスムーズに通線することができた、
△：ＡからＢまでの半分以上の所までスムーズに通線することができたが、それ以降は途中で引っ掛かる所があった、
×：ＡからＢまでの半分も行かないところで引っ掛かった。
【００４０】
なお、各コーナーにおける配管は、電気配管用エルボ（市販品）を使用し、各直線部分ａ〜ｆの長さは次の通りとした。
【００４１】
ａ：１．０ｍ
ｂ：１．０ｍ
ｃ：３．７ｍ
ｄ：１１．０ｍ
ｅ：３．７ｍ
ｆ：５．０ｍ
［実施例１］
母材部としてＩＶが１．１８のＰＥＴチップ（東レ（株）製Ｔ７０１Ｔ）９９重量％と黒の顔料を含むＰＢＴマスターバッチ（大日精化工業社製  ＰＥＳＭ４８００）１重量％との混合物、彩色部としてＰＥＴチップ（東レ（株）製Ｔ７０１Ｔ）９５重量％と黄色の顔料を含むＰＢＴマスターバッチ（大日精化工業社製  ＰＥＳＭ２１１３６）５重量％との混合物を、それぞれ２基のエクストルーダーを有する複合紡糸機に供給し、溶融混練をした後に、２８０℃の温度で溶融複合紡糸し、断面形状が図１となるよう異形複合口金孔から押し出した。
【００４２】
その後紡出された溶融物は７０℃の湯浴中で冷却固化されて未延伸糸となり、この未延伸糸を引き続きトータル５．２５倍に延伸し、さらに熱セットを施して、母材部：彩色部の面積比が７０：３０の異形断面複合合成樹脂モノフィラメントを得た。
【００４３】
次に、異形断面複合合成樹脂モノフィラメントをＺ撚りに３４ターン／ｍに捻りを加えた後、乾熱浴中で熱固定し、外接円直径が３．５ｍｍの呼び線を得た。
［実施例２］
母材部と彩色部の断面比率を表１に示すように変更したこと以外は、実施例１と同じ条件で呼び線を得た。
［実施例３］
断面形状が図２となるように変更したこと以外は、実施例１と同じ条件で呼び線を得た。
［実施例４］
呼び線の外接円直径を５．２ｍｍに変更したこと以外は、実施例１と同じ条件で呼び線を得た。
［比較例１］
彩色部を設けず、黒単色の呼び線としたこと以外は、実施例１と同じ条件で呼び線を得た。
［比較例２］
彩色部を設けず、黄単色の呼び線としたこと以外は、実施例１と同じ条件で呼び線を得た。
［比較例３］
直径２．４ｍｍの黒色合成樹脂モノフィラメントを２本、直径２．４ｍｍの黄色合成樹脂モノフィラメントを１本引き揃え、Ｚ撚りに３４ターン／ｍに撚り合わせた後、乾熱浴中で熱固定し、外接円直径が６．４ｍｍの呼び線を製造したこと以外は、実施例１と同じ条件で呼び線を得た。
【００４４】
以上、実施例１〜４、比較例１〜３で得られた呼び線の視認性、通線性の評価結果を表１に示す。
【００４５】
【表１】
2013093977.tif 000003
【００４６】
表１の結果から明らかなように、本発明の通線用呼び線（実施例１〜４）は、視認性は良好な結果を示し、通線性も良好であった。
【００４７】
これに対して、本発明の条件を満たさない通線用呼び線（比較例１〜２）は、視認性に劣る呼び線となりやすく、複数本の合成樹脂を撚り合わせた通線用呼び線（比較例３）は、通線性に劣る呼び線となりやすい。
【産業上の利用可能性】
【００４８】
本発明の通線用呼び線は、十分な強度や耐久性を維持し、且つ通線性および視認性が均衡に優れているため、配管内に電気配線および通信ケーブルを配線する際に、安全かつ効率よく作業することができる。
【００４９】
また、本発明の通線用呼び線には、必要に応じてその端末に電気接続用端子を接着、融着またはかしめて使用することができ、さらには呼び線以外の用途として、プルコードなどにも使用することができる。
【符号の説明】
【００５０】
１  通線用呼び線
２  母材部
３  彩色部
４  外接円
５  螺旋状凹凸
６  縞模様
【図１】
2013093977.tif 000004
【図２】
2013093977.tif 000005
【図３】
2013093977.tif 000006
【図４】
2013093977.tif 000007